Мощное термопластичное взрывчатое вещество
POWERFUL THERMOPLASTIC EXPLOSIVE AGENT

Предлагаемое изобретение относится к области оборонной техники и может быть использовано для получения разрывных зарядов к специальным боеприпасам.
В настоящее время для получения разрывных зарядов используется мощный термопластичный состав 973. Отвечая одному из основных требований - имея метательный импульс, на 10% превышающий состав 710, - этот состав по прочности и физической стабильности при повышенных температурах не удовлетворяет полностью современным требованиям.
Поэтому заказчиком были поставлены технические задания на разработку мощного физически стабильного ВВ и на разработку термоустойчивого ВВ.
Поставленная цель решается разработкой состава октоген-полимер с подбором дисперсности применяемого октогена и подбором прочного, стабильного и способного к переработке при температурах до 100°С полимера.
Предлагаемый мощный физически стабильный с повышенными физико-механическими характеристиками термопластичный состав 955 представляет двухкомпонентную систему, состоящую из 95% октогена и 5% сополимера метилакрилата (МА) и нитрила акриловой кислота (НАК). Рекомендуемый октоген состоит из смеси равных количеств марки "А" и "Б", удовлетворяющих ТУ 134-68. Для приготовления состава берется октоген марки "А" просеянный через сито №21 ГОСТ 4403-56 с размером частиц менее 360 мк.
Сополимер получается методом эмульсионной полимеризации из МА (МРТУ 6-01345-69) и НАК (МРТУ 6-09-2487-65) в соотношении 80:20.
Состав готовится по водно-эмульсионной технологии высаживанием сополимера из эмульсии с помощью осадителя непосредственно на кристаллы октогена.
2
Состав обеспечивает изготовление деталей и зарядов методом термопластичного прессования при удельном давлении порядка 1000 кг/см и температуре продукта 90-105°С.
Для снятия характеристик состава в лабораторных условиях и в опытном производстве были запрессованы модельные детали весом до 450 г.
В таблице 1 приведены сводные данные по характеристикам состава 955 в сравнении с составами 710 и 973.
№№ пп
Характеристики
955
973
710
1
2
3
4
5
1.
Плотность, г/см<sup>3</sup>
1,835
1,850
1,725
2.
Скорость детонации м/сек
8650
8650
8130
3.
Хим. стойкость по манометрической пробе (110°С/24 часа), мм.рт.ст.
-10/10
10/20
15/25
4.
Чувствительность к удару по ГОСТ 4545-48, %
80-88
80-88
56
5.
Чувствительность к трению на приборе И-6-2, кг/см<sup>2</sup>
с песком
570
650
860
без песка
2930
2930
2930
6.
Предел прочности, кг/см<sup>2</sup>
при сжатии
620
400
550
при разрыве
55
40
75
при сколе
65
48
100
1
2
3
4
5
7.
Модуль упругости, 10<sup>-4</sup> кг/см<sup>2</sup>
при сжатии
6,6
6,6
7,0
при разрыве
6,8
6,7
6,9
8.
Стойкость к температурным перепадам, °С
выдерживающий
88
59
51
разрушающий
93
64
56
Теплофизические характеристики состава 955 равнозначны составу 973.
Физико-механические характеристики деталей после термирования в течение 5 суток при 120°C остаются практически на том же уровне, что и до термирования.
3
Потеря плотности при этом не более 0,01 г/см, потеря веса не более 0,06%. При выталкивании детали из пресс-инструмента при температуре 60-75°C плотность прессовок составляет более 0,98 от теоретической и при термировании вплоть до 90°C практически не изменяется.
По комплексу проведенных авторами исследований состав 955 отвечает ТЗ на разработку мощного физически стабильного ВВ и имеет повышенную стойкость к воздействию температур в сравнении с применяющимися составами 710 и 973.